(57)【要約】【課題】水性溶媒への亜鉛溶出を抑制し、しかも、シリカ被覆によるチキソトロピー（揺変性）を改善した酸化亜鉛を提供する。【解決手段】酸化亜鉛の粒子表面にチタニアとシリカを含む共沈殿物の被覆を有するものであって、粉体ｐＨを７以上とする。このような表面を被覆した酸化亜鉛は、酸化亜鉛の水性スラリー中で、チタン化合物とケイ素化合物をｐＨが８．０〜１０．０の範囲で中和してチタニアとシリカを含む共沈殿物の被覆を形成させて製造する。酸化亜鉛は化粧料、塗料、プラスチックス、紙等に配合する紫外線遮蔽材として用いられる。【選択図】なし【特許請求の範囲】
【請求項１】
酸化亜鉛の粒子表面に少なくともチタニアとシリカを含む共沈殿物の被覆を有するものであって、粉体ｐＨが７以上である、表面を被覆した酸化亜鉛。
【請求項２】
シリカの被覆量がＳｉＯ２換算で１０〜５０重量％の範囲である請求項１記載の表面を被覆した酸化亜鉛。
【請求項３】
チタニアの被覆量がＴｉＯ２換算で０．５〜１０重量％の範囲である請求項１記載の表面を被覆した酸化亜鉛。
【請求項４】
シリカが多孔質シリカである請求項１記載の表面を被覆した酸化亜鉛。
【請求項５】
粉体ｐＨが８．５〜１０の範囲である請求項１記載の表面を被覆した酸化亜鉛。
【請求項６】
酸化亜鉛の水性スラリー中で、少なくともチタン化合物とケイ素化合物をｐＨが８．０〜１０．０の範囲で中和して少なくともチタニアとシリカを含む共沈殿物の被覆を形成することを特徴とする粉体ｐＨが７以上である、表面を被覆した酸化亜鉛の製造方法。
【請求項７】
請求項１記載の表面を被覆した酸化亜鉛を含むことを特徴とする紫外線遮蔽性組成物。
【請求項８】
請求項１記載の表面を被覆した酸化亜鉛を含むことを特徴とする日焼け止め化粧料。
【発明の詳細な説明】
【技術分野】
【０００１】
本発明は、粒子表面を被覆した酸化亜鉛及びその製造方法並びにそれを用いた紫外線遮蔽性組成物に関する。
【背景技術】
【０００２】
酸化亜鉛は、白色顔料、紫外線遮蔽材、吸着剤、光触媒、触媒等種々の用途に用いられており、化粧料、塗料、プラスチックス、紙等に配合する紫外線遮蔽材として活発に利用されている。
紫外線は、その波長が長い順に、Ａ、Ｂ、Ｃの３領域に大別される。波長が２００〜２９０ｎｍのＣ領域の紫外線は、オゾン層に遮蔽されるので、一般に、日焼けや炎症等の皮膚障害を引き起こすのは、波長が３２０〜３８０ｎｍのＡ領域と、２９０〜３２０ｎｍのＢ領域であると言われている。Ｂ領域の紫外線所謂ＵＶＢは、皮膚への影響が最も大きいと言われ、従来、日焼け止め化粧料ではＵＶＢから皮膚を保護することが重視されてきた。一方、Ａ領域の紫外線所謂ＵＶＡは、ＵＶＢと比較して皮膚への影響は穏やかであるが、太陽光中に多量に含まれ、また、透過性が高いので皮膚の深部で障害を引き起こし易く、近年、ＵＶＡ遮蔽能にも着目されている。
ＵＶＡ遮蔽能を有する材料として種々の無機酸化物が用いられているが、その中でも酸化亜鉛はＵＶＡからの皮膚の保護が優れ、しかも、可視光の透過性が高く透明性が優れており、日焼け止め化粧料に用いる紫外線遮蔽材として広く使用されるようになっている。ところが、酸化亜鉛は無機酸化物としては水への溶解度が比較的高く、化粧料で用いられる水性溶媒中に酸化亜鉛が溶出し易いという欠点がある。また、酸化亜鉛は、光触媒活性が高いため、化粧料に含まれる油剤、界面活性剤などの有機成分を分解したり変質させるという問題も有している。このため、酸化亜鉛の粒子表面に、シリカ、チタニア、アルミナ、ジルコニア等の少なくとも二つの異なった水和金属酸化物の別々になった被覆を付着することで、好ましくは緻密な無定形シリカの被覆上にアルミナを被覆することで、酸化亜鉛を不活性化する技術（特許文献１）が知られている。また、酸化亜鉛の表面にＡｌ、Ｓｉ、Ｚｒ、Ｓｎの酸化物または水酸化物を被覆したり（特許文献２）、高密度のシリカを被覆すること（特許文献３）で、水溶出性を抑制したり、光触媒活性を抑制したりする技術が知られている。
【０００３】
【特許文献１】特開平８−１０４８２３号公報
【特許文献２】特許第２８５１８８５号公報
【特許文献３】特開平１１−３０２０１５号公報
【発明の開示】
【発明が解決しようとする課題】
【０００４】
酸化亜鉛の水溶出性や光触媒活性を抑制するには、前記の従来技術のように酸化亜鉛の粒子表面にシリカ被覆を施すのが良いが、所望の特性を得るために多量のシリカを被覆する必要があること、それに伴いチキソトロピー（揺変性）が著しく強くなって、濾過・洗浄性が低下し、脱水ケーキの成形維持性が悪化するなど生産性が低くなるという問題がある。
【課題を解決するための手段】
【０００５】
本発明者らは、これらの問題点を解決すべく鋭意研究を重ねた結果、酸化亜鉛の粒子表面に少なくともチタニアとシリカを含む共沈殿物の被覆を有すると、チキソトロピー（揺変性）、脱水ケーキの成形維持性が改善されること、しかも、粉体ｐＨが７以上であると水溶出性がより一層改善できることなどを見出し、本発明を完成した。
【０００６】
即ち、本発明は、
（１）酸化亜鉛の粒子表面に少なくともチタニアとシリカを含む共沈殿物の被覆を有するものであって、粉体ｐＨが７以上である、表面を被覆した酸化亜鉛、
（２）酸化亜鉛の水性スラリー中で、少なくともチタン化合物とケイ素化合物をｐＨが８．０〜１０．０の範囲で中和して少なくともチタニアとシリカを含む共沈殿物の被覆を形成することを特徴とする粉体ｐＨが７以上である、表面を被覆した酸化亜鉛の製造方法、
（３）前記の表面を被覆した酸化亜鉛を含むことを特徴とする紫外線遮蔽性組成物、である。
【発明の効果】
【０００７】
本発明の酸化亜鉛は、粒子表面に少なくともチタニアとシリカを含む共沈殿物の被覆を有しており、粉体ｐＨが７以上であるため、水性溶媒への亜鉛溶出を抑制することができ、酸性溶媒を使用する場合でも亜鉛溶出量を低く抑えることができる。また、酸化亜鉛の光触媒活性を抑制することもできる。
しかも、酸化亜鉛として微粒子状のものを用いることにより、紫外線遮蔽能と透明性にも優れている。このため、化粧料、塗料、プラスチックス、紙等に配合する紫外線遮蔽材として有用であり、水性溶媒への亜鉛溶出量が低いために油剤等の非水溶媒の配合量を低くできるなど組成を自由に設定できる。
さらに、酸化亜鉛の粒子表面に少なくともチタニアとシリカを含む共沈殿物の被覆を施していることから、シリカ使用によるチキソトロピー（揺変性）を抑制し、脱水ケーキの成形維持性を改善することができ、一般的に用いられる加圧濾過、真空濾過、吸引濾過等の手段で固液分離できるために、生産性を向上させることができる。
【発明を実施するための最良の形態】
【０００８】
本発明は、酸化亜鉛の粒子表面に少なくともチタニアとシリカを含む共沈殿物の被覆を有するものであって、粉体ｐＨが７以上である、表面を被覆した酸化亜鉛である。酸化亜鉛の粉体ｐＨは、下記の方法で測定することができ、粉体ｐＨが７以上の範囲にあると亜鉛の水溶出性を改善することができるため好ましく、７．５〜１２の範囲がより好ましく、８〜１１の範囲にあると、一部の化粧料のようにｐＨが弱酸性領域に調整されている水性溶媒に対しても溶出し難くなるので更に好ましく、８．５〜１０の範囲が最も好ましい。
（粉体ｐＨ値測定方法）
試料１０ｇを純水５０ミリリットルで３０分間撹拌し、純水中に分散させ、分散液のｐＨを測定する。
【０００９】
本発明で用いられる酸化亜鉛は、どのような大きさのものでも適用できるが、酸化亜鉛の粒子径が小さくなるほど本発明の効果が発揮できるため好ましく、例えば酸化亜鉛の平均粒子径が１．０μｍ程度以下であればより好ましく、０．１μｍ程度以下であれば更に好ましい。一方、酸化亜鉛が有する機能性の観点から、平均粒子径（電子顕微鏡法による５０％累積径）が０．００１〜０．１μｍの範囲にあると、紫外線遮蔽能と透明性が優れているので好ましく、０．００５〜０．０５μｍの範囲のものが更に好ましい。また、酸化亜鉛の粒子形状にも特に制限はなく、真球状、略球状、異方性形状等の定型粒子や、粒塊状等の不定形粒子等を用いることができる。また、酸化亜鉛の製造方法も制限を受けず、公知の方法、例えば、亜鉛塩を溶液中で中和後、加熱焼成する所謂湿式法により得られたもの、金属亜鉛を加熱溶融し蒸発させた後、酸化する所謂乾式法により得られたものを用いることができる。
【００１０】
酸化亜鉛の粒子表面を被覆する共沈殿物とは、チタニアとシリカの少なくとも二種を含む沈殿物であって、共沈殿物を形成する各成分を同時期にあるいは同時に沈殿する条件下において共に沈殿させたり、あるいは、共同沈殿（共沈、誘発沈殿、誘導沈殿とも呼ばれる）の現象、すなわち、単独にあれば沈殿しない条件下であっても、他の成分の沈殿に伴って同時期にあるいは同時に共に沈殿する現象を利用することにより得られるものである。例えば、共沈殿物を構成する各成分の同時沈殿物、それらの共同沈殿物のほかに、沈殿した各成分の混合物、各成分の複合酸化物などの状態を含むものである。共沈殿物の被覆は、酸化亜鉛の粒子表面の少なくとも一部に共沈殿物が存在した状態であれば良く、粒子表面のほとんど全部に存在した状態が好ましく、電子顕微鏡で観察できるような被覆層を形成した状態がより好ましい。
この共沈殿物を構成する成分としては、少なくともチタニアとシリカを含有していれば良く、チタニア、シリカのほかに例えば、アルミニウム、ジルコニウム、スズ等の金属酸化物を適宜含ませても良い。チタニアとはチタンの無水酸化物、含水酸化物、水和酸化物、水酸化物を包含する化合物であり、シリカとはケイ素の無水酸化物、含水酸化物、水和酸化物、水酸化物を包含する化合物である。また、アルミニウム、ジルコニウム、スズ等の金属酸化物とは、それらの無水金属酸化物、含水金属酸化物、水和金属酸化物、金属水酸化物を包含する。また、共沈殿物には、チタンとケイ素の複合酸化物を含有していても良く、チタンとケイ素の複合酸化物にアルミニウム、ジルコニウム、スズ等の金属酸化物を適宜含ませても良い。更にはチタンとアルミニウム、ジルコニウム、スズ等との複合酸化物とシリカとを含んでいても良く、あるいは、ケイ素とアルミニウム、ジルコニウム、スズ等との複合酸化物とチタニアとを含んでいても良い。
【００１１】
共沈殿物の被覆量は適宜設定できるが、この共沈殿物に含有するチタニアは酸化亜鉛に対しＴｉＯ２換算で０．５〜２０重量％の範囲が好ましい。チタニアの含有量が前記範囲より少ないとシリカ使用によるチキソトロピー（揺変性）を抑制することができ難いため好ましくなく、多くしても更なる改良は得られ難く、却って、チタニアによる光触媒活性が高まる場合もあるため好ましくない。チタニアのより好ましい被覆量は１〜１０重量％の範囲である。また、この共沈殿物に含有するシリカは適宜設定できるが、酸化亜鉛に対しＳｉＯ２換算で、１０〜５０重量％の範囲が好ましい。シリカ含有量が前記範囲より少ないと、所望の亜鉛の水溶出性や酸化亜鉛やチタニアの光触媒活性を抑制する効果が得られ難いため好ましくなく、前記範囲より多いと、チタニアを併用してもチキソトロピー（揺変性）の改良効果が得られ難くなるため好ましくない。より好ましい被覆量は、２０〜５０重量％の範囲であり、２５〜４０重量％の範囲とするのが更に好ましい。シリカは被覆方法によって、多孔質シリカと高密度シリカといった異なる様態を取ることが知られている。例えば、水溶性ケイ素化合物を、比較的低い温度下で短い時間で中和すると多孔質シリカの被覆が、高温度下で長時間かけて中和すると高密度シリカが得られる。本発明ではいずれを用いても所望の水溶出性や光触媒活性を抑制する効果を付与でき、あるいは両者を併用しても良い。多孔質シリカは、前述のように製造に要するエネルギーが少なく、短時間で生産できるので、工業的に好ましい。被覆されたシリカが多孔質であるか高密度であるかは、ＳｉＯ２換算で同量被覆したもの同士の比表面積を測定し比較することで確認される。即ち、シリカ被覆が多孔質であれば、高密度シリカより比表面積が大きくなる。
【００１２】
なお、酸化亜鉛の粒子表面と共沈殿物の被覆の間に本発明の効果を損ねない範囲で、必要に応じて無機化合物、例えば、チタン、アルミニウム、ジルコニウム、スズ等の金属酸化物あるいはそれらのリン酸塩やシリカ等の被覆を設けることもできる。
【００１３】
本発明では、共沈殿物を含む被覆の表面には、本発明の効果を損ねない範囲で、必要に応じて無機化合物、例えば、アルミニウム、ジルコニウム、スズ等の酸化物あるいはそれらのリン酸塩やシリカ等の被覆層を設けることもできる。また、溶媒、塗料やプラスチックス等への分散性を付与するなどの目的で、更に有機化合物を、好ましくは最外部に被覆しても良い。用いる有機化合物としては、例えば、（１）有機ケイ素化合物（（ａ）オルガノポリシロキサン類（ジメチルポリシロキサン、メチル水素ポリシロキサン、メチルメトキシポリシロキサン、メチルフェニルポリシロキサン、ジメチルポリシロキサンジオール、ジメチルポリシロキサンジハイドロジェン等またはそれらの共重合体）、（ｂ）オルガノシラン類（アミノシラン、エポキシシラン、メタクリルシラン、ビニルシラン、メルカプトシラン、クロロアルキルシラン、アルキルシラン、フルオロアルキルシラン等またはそれらの加水分解生成物）、（ｃ）オルガノシラザン類（ヘキサメチルシラザン、ヘキサメチルシクロトリシラザン等）、（２）有機金属化合物（（ａ）有機チタニウム化合物（アミノアルコキシチタニウム、リン酸エステルチタニウム、カルボン酸エステルチタニウム、スルホン酸エステルチタニウム、チタニウムキレート、亜リン酸エステルチタニウム錯体等）、（ｂ）有機アルミニウム化合物（アルミニウムキレート等）、（ｃ）有機ジルコニウム化合物（カルボン酸エステルジルコニウム、ジルコニウムキレート等）等）、（３）ポリオール類（トリメチロールプロパン、トリメチロールエタン、ペンタエリスリトール等）、（４）アルカノールアミン類（モノエタノールアミン、ジエタノールアミン、トリエタノールアミン、モノプロパノールアミン、ジプロパノールアミン、トリプロパノールアミン等）またはその誘導体（酢酸塩、シュウ酸塩、酒石酸塩、ギ酸塩、安息香酸塩等の有機酸塩等）、（５）高級脂肪酸類（ステアリン酸、ラウリン酸、オレイン酸等）またはその金属塩（アルミニウム塩、亜鉛塩、マグネシウム塩、カルシウム塩、バリウム塩等）、（５）高級炭化水素類（パラフィンワックス、ポリエチレンワックス等）またはその誘導体（パーフルオロ化物等）が挙げられる。これらの有機化合物は１種を用いても、２種以上を積層または混合して用いても良い。化粧料に用いる場合は、オルガノポリシロキサン類、高級脂肪酸類を用いるのが好ましい。有機化合物の被覆量は、酸化亜鉛に対し、０．１〜５０重量％の範囲が好ましく、０．１〜３０重量％の範囲が更に好ましい。
【００１４】
次に、本発明は、酸化亜鉛の水性スラリー中で、少なくともチタン化合物とケイ素化合物をｐＨが８．０〜１０．０の範囲で中和して少なくともチタニアとシリカを含む共沈殿物の被覆を形成することを特徴とする粉体ｐＨが７以上である、表面を被覆した酸化亜鉛の製造方法である。
【００１５】
酸化亜鉛をスラリー化する際には、酸化亜鉛の凝集程度に応じて、縦型サンドミル、横型サンドミル、ボールミル等の湿式粉砕機を用いて、適宜分散させても良い。水性スラリーの酸化亜鉛濃度は特に制限はなく、製造設備、製造能力等に応じて適宜設定するが、工業的には５〜２００ｇ／リットルの範囲が好ましく、２０〜１００ｇ／リットルの範囲が更に好ましい。
【００１６】
チタニアの沈殿に用いるチタン化合物には、塩化チタン、硫酸チタン等の水溶性化合物が好適に用いられ、シリカの沈殿に用いるケイ素化合物には、ケイ酸ナトリウム、ケイ酸カリウム、シリカゾル等を用いることができ、ケイ酸ナトリウム等の水溶性化合物が好適に用いられる。ケイ酸ナトリウムとしては、オルソケイ酸ナトリウム、セスキケイ酸ナトリウム、メタケイ酸ナトリウムなどを用いることができ、ケイ酸ナトリウムの水溶液であるケイ酸ソーダ１号（ＳｉＯ２／Ｎａ２Ｏのモル比が２）、２号（ＳｉＯ２／Ｎａ２Ｏのモル比が２．５）、３号（ＳｉＯ２／Ｎａ２Ｏのモル比が３）、４号（ＳｉＯ２／Ｎａ２Ｏのモル比が４）やＮ特殊ケイ酸ソーダ（ＳｉＯ２／Ｎａ２Ｏのモル比が３．８０〜４．１０）、Ｃ特殊ケイ酸ソーダ（ＳｉＯ２／Ｎａ２Ｏのモル比が３．３０〜３．５０）、ＡＰケイ酸ソーダ（ＳｉＯ２／Ｎａ２Ｏのモル比が４．２５〜４．４５）（いずれも日本化学工業社製）などを好適に用いることができ、ＳｉＯ２／Ｎａ２Ｏのモル比が３以上のケイ酸ソーダを用いると残存するナトリウム分がより少なくなるため好ましい。また、中和剤には、用いるチタン化合物、ケイ素化合物に応じて、酸性化合物または塩基性化合物を適宜選択して用いる。酸性化合物としては、硫酸、塩酸等の無機酸や、酢酸、ギ酸等の有機酸等が、塩基性化合物としては、水酸化ナトリウム、水酸化カリウム、水酸化カルシウム等のアルカリ金属またはアルカリ土類金属の水酸化物、炭酸ナトリウム、炭酸カリウム等のアルカリ金属またはアルカリ土類金属の炭酸塩、アンモニア、炭酸アンモニウム、硝酸アンモニウム等のアンモニウム化合物等が挙げられる。
【００１７】
チタン化合物とケイ素化合物と中和剤とは、別々に添加しても良いが、チタン化合物として塩化チタン、硫酸チタン等の酸性のものを用いる場合、亜鉛が溶出しないように、チタン化合物とケイ素化合物と中和剤の塩基性化合物とを、水性スラリーのｐＨを前記範囲に維持しながら、同時に並行的に添加するのが好ましい。中和時のスラリー温度は、室温以上とすると、チタン化合物、ケイ素化合物と中和剤との反応が進み易いので好ましく、１００℃以下とすると、耐圧容器など特別な機器を必要とせず工業的に好ましい。より好ましい温度の範囲は、４０〜９０℃である。中和時間には特に制限はなく、適宜設定できる。
チタン化合物とケイ素化合物を中和した後、一定の時間、望ましくは１０分間〜１時間程度保持して熟成させるのが好ましい。熟成後、スラリーのｐＨが７以上、好ましくは８．０以上であることを確認し、もしｐＨが低ければ前記の範囲になるように調整することにより、表面被覆酸化亜鉛の粉体ｐＨを所望の範囲に調整することができる。シリカの様態は、多孔質シリカと高密度シリカを適宜選択することができ、それらは中和時の温度や中和時間によって決定される。工業的に有利な多孔質シリカを被覆する場合、被覆量が前述のＳｉＯ２換算で２０〜５０重量％の範囲であれば、中和時の温度は室温〜６０℃の範囲が好ましく、中和時間は１０〜６０分の範囲が好ましい。高密度シリカを被覆する場合は中和時の温度を６０℃以上とし、中和時間を６０分以上かけて行う。また、共沈殿物の被覆に例えば、アルミニウム、ジルコニウム、スズ等の金属酸化物を適宜含ませる場合には、それらの化合物とチタン化合物とケイ素化合物を一緒に中和しても良い。
【００１８】
なお、酸化亜鉛と共沈殿物の被覆の間に無機化合物を被覆させるには、酸化亜鉛の水性スラリー中で、無機化合物を予め中和するなどして被覆した後に、前記の方法により共沈殿物の被覆を形成させることができる。
また、共沈殿物の被覆を形成した後に無機化合物あるいは有機化合物を被覆させるには、共沈殿物の被覆を形成した酸化亜鉛の水性スラリー中で、無機化合物あるいは有機化合物を添加し中和するなどして被覆することができる。また、有機化合物を被覆するには別の方法として、後述する乾式粉砕の際に有機化合物を添加し混合することもできる。
【００１９】
共沈殿物の被覆を形成した後、必要に応じて濾過・洗浄して固液分離し、乾燥、乾式粉砕を行うと、表面を被覆した酸化亜鉛粉末が得られる。固液分離には、フィルタープレス、ロールプレス等の通常工業的に用いられる濾過器を用いることができる。乾燥にはバンド式ヒーター、バッチ式ヒーター、噴霧乾燥機等が、乾式粉砕にはハンマーミル、ピンミル等の衝撃粉砕機、ローラーミル、パルペライザー、解砕機等の摩砕粉砕機、ロールクラッシャー、ジョークラッシャー等の圧縮粉砕機、ジェットミル等の気流粉砕機等を用いることができる。
【００２０】
次いで、本発明は、少なくとも前記の表面被覆酸化亜鉛を含む紫外線遮蔽性組成物である。この紫外線遮蔽性組成物に用いられる酸化亜鉛は、平均粒子径（電子顕微鏡法による５０％累積径）が０．００１〜０．１μｍの範囲にあると、紫外線遮蔽能と透明性が優れているので好ましく、０．００５〜０．０５μｍの範囲のものが更に好ましい。紫外線遮蔽性組成物の具体例として、日焼け止め化粧料、基礎化粧料等の化粧料、塗料、プラスチックスなどが挙げられ、それらに用いられる従来の成分に加えて、表面被覆酸化亜鉛を適量配合して用いられる。例えば、化粧料には、前記表面被覆酸化亜鉛以外に、通常化粧料の用いられる公知の成分、例えば、（１）溶媒（水、低級アルコール類等）、（２）油剤（高級脂肪酸類、高級アルコール類、オルガノポリシロキサン類（シリコーンオイル）、炭化水素類、油脂類等）、（３）界面活性剤（アニオン性、カチオン性、両性、非イオン性等）、（４）保湿剤（グリセリン類、グリコール等のポリオール系、ピロリドンカルボン酸類等の非ポリオール系等）（５）有機紫外線吸収剤（ベンゾフェノン誘導体、パラアミノ安息香酸誘導体、サリチル酸誘導体等）、（６）酸化防止剤（フェノール系、有機酸またはその塩、酸アミド系、リン酸系等）、（７）増粘剤、（８）香料、（９）着色剤（顔料、色素、染料等）、（１０）生理活性成分（ビタミン類、ホルモン類、アミノ酸類等）、（１１）抗菌剤等が配合されていても良い。化粧料の様態は、固形状、液状、ジェル状等特に制限なく、液状やジェル状の場合、その分散形態も油中水型エマルジョン、水中油型エマルジョン、油型等のいずれでも良い。化粧料中の表面被覆酸化亜鉛の配合量は、０．１〜５０重量％の範囲が好ましい。
【実施例】
【００２１】
以下に本発明の実施例を示すが、本発明はこれらに制限されるものではない。
【００２２】
実施例１
酸化亜鉛としての無被覆のＦＺＯ−５０（石原産業社製、平均粒子径が０．０１７〜０．０２３μｍの球状微粒子）を用い、５０ｇ／リットルの水性スラリーを調製した。この水性スラリー２リットルを７０℃の温度に昇温後、撹拌しながらＴｉＯ２として５重量％に相当する５０ｇ／リットルの四塩化チタン水溶液とＳｉＯ２として２５重量％に相当する５０ｇ／リットルのケイ酸ナトリウム水溶液と１０％水酸化ナトリウム溶液とを、ｐＨが８．０〜９．５の範囲になるように４０分間かけて同時並行添加し、チタニアとシリカを含む共沈殿物の被覆層を形成した。その状態で６０分間保持して熟成させた。
次いで、このスラリーに２％硫酸水溶液を添加してｐＨが８．０〜８．５の範囲にｐＨ調整を行い、濾過・洗浄して脱水ケーキ（試料ａ）を得た。その後、乾燥、乾式粉砕を行い、本発明のチタニアとシリカの共沈殿物被覆酸化亜鉛（試料Ａ）を得た。
【００２３】
比較例１
実施例１で用いた酸化亜鉛（ＦＺＯ−５０）の水性スラリー２リットルを５０℃の温度に昇温後、撹拌しながらＳｉＯ２として２０重量％に相当する５０ｇ／リットルのケイ酸ナトリウム水溶液を４０分間かけて添加し２０分間撹拌した後、２％硫酸水溶液をｐＨが９．０〜９．５の範囲になるように４０分間かけて添加して中和し、多孔質シリカを含む被覆層を形成した。その状態で２０分間保持して熟成させ、８．０〜８．５の範囲にｐＨ調整を行い、濾過・洗浄して脱水ケーキ（試料ｂ）を得た。その後、乾燥、乾式粉砕を行い、比較対象のシリカ被覆酸化亜鉛（試料Ｂ）を得た。
【００２４】
比較例２
比較例１において、熟成後のｐＨを７．０に調整すること以外は比較例１と同様にして、比較対象の脱水ケーキ（試料ｃ）及びシリカ被覆酸化亜鉛（試料Ｃ）を得た。
【００２５】
比較例３
比較例１において、多孔質シリカの被覆層を形成した後、スラリー温度を７０℃に昇温し、撹拌しながらＴｉＯ２として５重量％に相当する５０ｇ／リットルの四塩化チタン水溶液と１０％水酸化ナトリウム溶液とを、ｐＨが９．０〜９．５の範囲になるように４０分間かけて同時並行添加し、チタニアを含む第二の被覆層を形成した。その状態で６０分間保持して熟成させ、８．０〜８．５の範囲にｐＨ調整を行い、３０分間撹拌した。その後、濾過・洗浄、乾燥、乾式粉砕を行って、比較対象の脱水ケーキ（試料ｄ）及びシリカ／チタニア被覆酸化亜鉛（試料Ｄ）を得た。
【００２６】
比較例４
実施例１で用いた酸化亜鉛ＦＺＯ−５０を、比較対象（試料Ｅ）とした。
【００２７】
評価１（脱水ケーキのチキソトロピー（揺変性）の評価）
実施例１、比較例１〜３の脱水ケーキ（試料ａ〜ｄ）を、吐出ノズルの径が２．０ｍｍΦのディスポシリンジに入れ、ガラス板上に網目状に塗布し成形する。塗布後、ガラス板の下からバイブレーターをあて、１分間振動を加えて、目視でケーキの性状を判定する。
（目視判定例）
（優）○（振動後もケーキが網目形状をほぼ保っている）＞△＞×（振動後にケーキの形状が崩れる）（劣）
【００２８】
評価２（水溶出性の評価）
本発明では、試料の水溶出を促進させるため、強酸性水溶液への亜鉛の溶出量により耐水性評価とした。実施例１、比較例１〜４の酸化亜鉛（試料Ａ〜Ｅ）を、それぞれ１．０ｇを硫酸でｐＨを３に調整した１００ミリリットルの純水に分散させた。１分経過後、分散液を遠心分離し、得られた上澄み液中の亜鉛の濃度を原子吸光分析により測定した。
【００２９】
評価３（粉体ｐＨの測定）
実施例１、比較例１〜４の試料Ａ〜Ｅについて、段落０００８に記載の方法で、粉体ｐＨを測定した。
【００３０】
結果を表１に示す。本発明の酸化亜鉛は、比較例４の試料Ｅ（表面被覆なし酸化亜鉛）に比べて亜鉛の水溶出性に優れており、特に酸性領域での亜鉛の水溶出性に優れていることが判った。また、本発明の酸化亜鉛は、比較例１、２の試料Ｂ、Ｃ（多孔質シリカ被覆酸化亜鉛）に比べてチキソトロピー（揺変性）が改善されていた。これらの結果から、本発明の酸化亜鉛は、シリカ使用によるチキソトロピー（揺変性）を抑制し、脱水ケーキの成形維持性を改善することができることから、水溶出性に優れた酸化亜鉛を効率良く製造することができることが判った。
【００３１】
【表１】
2008094646.tif 000002
【００３２】
評価４（紫外線−可視光透過率の測定）
実施例１、比較例４の試料Ａ、Ｅについて、下記の流動パラフィン／ワセリン／ステアリン酸系ペーストで調製した塗膜の紫外線−可視光の透過率を測定した。
（ペースト化処方）
試料（酸化亜鉛試料ＡまたはＥ）                            １．２ｇ
バインダー（流動パラフィン／ワセリン／ステアリン酸＝４０／２６．７／１（重量比））                                                      ４０．０ｇ
ガラスビーズ                                            ５０．０ｇ
（ペーストの調製方法）
前記処方を２２５ｃｃ蓋付ガラス瓶に仕込み、密閉してからペイントコンディショナー（レッドデビル社（米）製、クイックミル）を用いて分散させた。
上記のペーストをドクターブレードを用いて透明なトリアセテート・フィルム上に、膜厚が２５μｍになるように塗布した後、３０分間風乾した。得られた測定用サンプルを分光光度計にて透過率を測定した。
このような紫外線−可視光の透過率曲線から、本発明の酸化亜鉛（試料Ａ）は、表面被覆を施していない酸化亜鉛（試料Ｅ）と同程度の紫外線吸収性、可視光透過性を有していることが判った。
【００３３】
次に、実施例１、比較例１〜４の試料Ａ〜Ｅについて、光触媒活性とビタミンＣを酸化する作用力（ビタミンＣ酸化活性）を評価した結果、比較例３の試料Ｄでは表面にチタニアが被覆されているために、光触媒活性が高く、ビタミンＣ酸化活性も高いが、実施例１、比較例１、２、４の試料Ａ〜Ｃ、Ｅは比較例３の試料Ｄに比べて、光触媒活性、ビタミンＣ酸化活性とも低いことを確認した。
【産業上の利用可能性】
【００３４】
本発明は、水性溶媒への亜鉛溶出を抑制することができ、また、酸化亜鉛の光触媒活性を抑制することもできるため、白色顔料、紫外線遮蔽材、吸着剤、触媒等種々の用途に用いることができる。
しかも、酸化亜鉛として微粒子状のものを用いることにより、紫外線遮蔽能と透明性にも優れているため、化粧料、塗料、プラスチックス、紙等に配合する紫外線遮蔽材として有用である。
さらに、シリカ使用によるチキソトロピー（揺変性）を抑制し、脱水ケーキの成形維持性を改善することができることから、水溶出性に優れた酸化亜鉛を効率良く製造することができる。